"少なくとも1つの生物由来のアモルファスポリエステル樹脂を、少なくとも1つの生物由来の酸と組み合わせて含む、酸性化した生物由来の樹脂と;場合により、結晶性樹脂、着色剤、ワックス、およびこれらの組み合わせからなる群から選択される1つ以上の成分とを含み、前記酸性化した生物由来の樹脂は、樹脂の酸価が約2mgKOH/g~約200mgKOH/gである、トナー。前記生物由来のアモルファスポリエステル樹脂が、ダイマージオール、D-イソソルビド、ナフタレンジカルボキシレート、ジカルボン酸から誘導される、請求項1に記載のトナー。前記ジカルボン酸が、アゼライン酸、ナフタレンジカルボン酸、ダイマー二酸、テレフタル酸、およびこれらの組み合わせからなる群から選択される、請求項2に記載のトナー。前記生物由来のアモルファスポリエステル樹脂が、脂肪族ダイマージオール、脂肪族ダイマー二酸、D-イソソルビド、L-チロシン、グルタミン酸、およびこれらの組み合わせからなる群から選択される成分を含む、請求項1に記載のトナー。前記少なくとも1つの生物由来のアモルファスポリエステル樹脂は、炭素/酸素比が約2~約15である、請求項1に記載のトナー。前記生物由来の酸は、クエン酸、無水クエン酸、およびこれらの組み合わせからなる群から選択される多官能の酸を、前記生物由来のアモルファス樹脂の約0.1重量~約20重量の量で含む、請求項1に記載のトナー。前記酸性化した生物由来のアモルファス樹脂は、重量平均分子量が約2,000~約150,000である、請求項1に記載のトナー。前記酸性化した生物由来の樹脂および任意要素の結晶性樹脂は、約140°Cでの溶融粘度が約10~約1,000,000PaSである、請求項1に記載のトナー。少なくとも1つの生物由来のアモルファスポリエステル樹脂と、少なくとも1つの生物由来の酸とを接触させ、樹脂の酸価が約2mgKOH/g~約200mgKOH/gの酸性化した生物由来の樹脂を作成することと;前記酸性化した生物由来の樹脂と、少なくとも1つの結晶性樹脂、少なくとも1つの着色剤、少なくとも1つの界面活性剤、任意要素のワックスとを接触させ、小さな粒子を含むエマルションを作成することと;この小さな粒子を凝集させ、複数の大きな凝集物を作成することと;この大きな凝集物を融着させてトナー粒子を作成することと;この粒子を回収することとを含む、トナーを調製するプロセス。前記生物由来のアモルファスポリエステル樹脂を前記生物由来の酸と約150°C~約170°Cの温度で、約30分~約480分間接触させる、請求項9に記載のプロセス。"